(57)【要約】  充填床内で使用するための充填部材、好ましくは充填床反応器内で触媒担体として使用するための担体について記載されている。充填部材はセラミック材料を含み、０．７ｃｍ２／ｃｍ３以上の体積当たり幾何的表面積、及び２５０ｋｇｆ以上の側面破壊強度、又は１．５ｃｍ２／ｃｍ３以上の体積当たり幾何的表面積、及び１５０ｋｇｆ以上の側面破壊強度、又は３ｃｍ２／ｃｍ３以上の体積当たり幾何的表面積、及び６０ｋｇｆ以上の側面破壊強度を有する。充填部材は、任意に少なくとも６％の多孔性、例えば少なくとも１５％又は少なくとも２０％を有する。【選択図】図２ｂ
2021535835.tif 000002
【特許請求の範囲】
【請求項１】
充填床内で使用するための充填部材であって、好ましくは充填床反応器内で触媒担体として使用するための担体であり、前記充填部材はセラミック材料を含み、前記充填部材は、０．７ｃｍ２／ｃｍ３以上の体積当たり幾何的表面積、及び２５０ｋｇｆ以上の側面破壊強度、又は１．５ｃｍ２／ｃｍ３以上の体積当たり幾何的表面積、及び１５０ｋｇｆ以上の側面破壊強度、又は３ｃｍ２／ｃｍ３以上の体積当たり幾何的表面積、及び６０ｋｇｆ以上の側面破壊強度を有し、前記充填部材は、任意に少なくとも６％の多孔性、例えば少なくとも１５％又は少なくとも２０％を有する、充填部材。
【請求項２】
前記充填部材は、キャスト充填部材、好ましくはゲルキャスト充填部材、より好ましくは有機バインダ成分、セラミック材料、任意にポア形成成分、任意に重合性開始剤、及び任意に重合性促進剤を含む、成形組成物から形成されたゲルキャスト充填部材である、請求項１に記載の充填部材。
【請求項３】
充填床内で使用するため充填部材であって、好ましくは充填床反応器内で触媒担体として使用するための担体であり、前記充填部材は、セラミック材料、有機バインダ成分、任意にポア形成成分、任意に重合性開始剤、及び任意に重合性促進剤を含む、組成物をゲルキャスティングによって獲得できる、充填部材。
【請求項４】
前記充填部材は、１ｃｍ２／ｃｍ３以上のＧＳＡ、好ましくは１．２ｃｍ２／ｃｍ３以上のＧＳＡ、より好ましくは１．３ｃｍ２／ｃｍ３以上のＧＳＡ、最も好ましくは１．４ｃｍ２／ｃｍ３以上のＧＳＡを有し、２７５ｋｇｆ以上の側面破壊強度、好ましくは３００ｋｇｆ以上、より好ましくは３２５ｋｇｆ以上、最も好ましくは３５０ｋｇｆ以上を有する、請求項１〜３のいずれか一項に記載の充填部材。
【請求項５】
前記充填部材は、１．７ｃｍ２／ｃｍ３以上のＧＳＡ、好ましくは１．９ｃｍ２／ｃｍ３以上のＧＳＡ、より好ましくは２．１ｃｍ２／ｃｍ３以上のＧＳＡ、最も好ましくは２．３ｃｍ２／ｃｍ３以上のＧＳＡを有し、１７０ｋｇｆ以上の側面破壊強度、好ましくは１８５ｋｇｆ以上、より好ましくは２００ｋｇｆ以上、最も好ましくは２１５ｋｇｆ以上を有する、請求項１〜４のいずれか一項に記載の充填部材。
【請求項６】
前記充填部材は、３．３ｃｍ２／ｃｍ３以上のＧＳＡ、好ましくは３．６ｃｍ２／ｃｍ３以上のＧＳＡ、より好ましくは３．９ｃｍ２／ｃｍ３以上のＧＳＡ、最も好ましくは４．２ｃｍ２／ｃｍ３以上のＧＳＡを有し、７０ｋｇｆ以上の側面破壊強度、好ましくは８０ｋｇｆ以上、より好ましくは９０ｋｇｆ以上、最も好ましくは１００ｋｇｆ以上を有する、請求項１〜５のいずれか一項に記載の充填部材。
【請求項７】
前記充填部材は、１５％以上の多孔性、より好ましくは２０％以上、最も好ましくは２５％以上を有する、請求項１〜６のいずれか一項に記載の充填部材。
【請求項８】
前記充填部材は、マクロ構造及び前記マクロ構造の外面上に表面構造を有する、請求項１〜７のいずれか一項に記載の充填部材。
【請求項９】
前記充填部材のマクロ構造は、歯車の形であり、前記歯車の少なくとも一部、好ましくは全てのキャスタレーションは、前記キャスタレーションの深さ及び／又は幅に沿って先細であり、好ましくは、各キャスタレーションは、前記歯車のその他のキャスタレーションと同じ方向に先細であり、適切には前記キャスタレーションの最大幅及び最大深さの点は、前記キャスタレーションの同じ端部に向かい、及び／又は前記マクロ構造は、凹んだ上面及び／又は下面を有し、適切には前記上面及び／又は下面の少なくとも３０％、例えば少なくとも４０％若しくは少なくとも５０％が凹む、請求項１〜８のいずれか一項に記載の充填部材。
【請求項１０】
表面構造は、リッジ及び／又はマウンドの形であり、好ましくは、前記リッジは環状リッジの形であり、より好ましくは複数の取り付けられた環状リッジ構造、適切には少なくとも第１の環状表面構造のリッジが、第２の環状表面構造の部分を形成するように、内部連結した環状リッジ構造である、請求項１〜９のいずれか一項に記載の充填部材。
【請求項１１】
有機バインダ成分は、重合性モノマ及び架橋部材を含む、請求項１〜１０のいずれか一項に記載の充填部材。
【請求項１２】
前記重合性モノマは、アクリルモノマなどのエチレン性不飽和モノマ、若しくはアクリルアミドモノマなどのその派生物、及び／又はメタクリルアミド（ＭＡＭ）、Ｎ−（ヒドロキシメチル）アクリルアミド（ｈＭＡＭ）、ヒドロキシエチルアクリルアミド（ｈＥＡＭ）、及び／又はＮ−ビニル−２−ピロリジノン（ＮＶＰ）の１つ若しくは複数から選択されたモノマなどのビニルモノマの１つ又は複数型を含む、請求項１１に記載の充填部材。
【請求項１３】
前記重合性モノマは、１つ若しくは複数のアクリルアミドモノマ、好ましくはメタクリルアミド（ＭＡＭ）、Ｎ−（ヒドロキシメチル）アクリルアミド（ｈＭＡＭ）、及びヒドロキシエチルアクリルアミド（ｈＥＡＭ）の１つ若しくは複数から選択されたモノマ、より好ましくはＭＡＭを含む、請求項１１又は１２に記載の充填部材。
【請求項１４】
前記架橋部材は、ジアクリルモノマなどのジエチレン性不飽和モノマ、若しくはジアクリルアミドモノマなどのその派生物、アクリル塩、及び／又はポリエチレングリコール置換アクリルモノマの１つ又は複数から選択される、請求項１１〜１３のいずれか一項に記載の充填部材。
【請求項１５】
前記架橋部材は、ポリ（エチレングリコール）ジメタクリラート（ＰＥＧＤＭＡ）、Ｎ，Ｎ’−メチレンビス（アクリルアミド）（ＢＩＳ）、アンモニウムアクリレート、及びＰＥＧメチルエチルメタクリレート（ＰＥＧＭＥＭ）の１つ又は複数、好ましくはポリ（エチレングリコール）ジメタクリラート（ＰＥＧＤＭＡ）、及びＮ，Ｎ’−メチレンビス（アクリルアミド）（ＢＩＳ）の１つ又は複数から選択される、請求項１１〜１４のいずれか一項に記載の充填部材。
【請求項１６】
前記有機バインダ成分は、４０〜９５ｗｔ％の重合性モノマ、及び６０〜５ｗｔ％の架橋部材、例えば５０〜９０ｗｔ％の重合性モノマ、及び５０〜１０ｗｔ％の架橋部材、若しくは５５〜８５ｗｔ％の重合性モノマ、及び４５〜１５ｗｔ％の架橋部材、又は６０〜８０ｗｔ％の重合性モノマ、及び４０〜２０ｗｔ％の架橋部材、例えば６５〜７５ｗｔ％の重合性モノマ、及び３５〜２５ｗｔ％の架橋部材を含む、請求項１１〜１５のいずれか一項に記載の充填部材。
【請求項１７】
ポア形成材料は粒度分布を有し、Ｄ１０は５〜１００μｍ、好ましくは１０〜７５μｍ、より好ましくは１５〜５０μｍ、最も好ましくは２０〜４０μｍであり、及び／又はポア形成材料のＤ５０は５０〜２００μｍ、好ましくは７５〜１７５μｍ、より好ましくは９０〜１６０μｍ、最も好ましくは１００〜１５０μｍであり、及び／又はポア形成材料のＤ９０は１２０〜３００μｍ、好ましくは１５０〜２７０μｍ、より好ましくは１７０〜２５０μｍ、最も好ましくは１８５〜２３５μｍである、請求項１〜１６のいずれか一項に記載の充填部材。
【請求項１８】
前記セラミック材料は、酸化アルミニウム、ケイ酸アルミニウム、アルミン酸マグネシウム、アルミン酸カルシウム、ジルコニア、シリカ、チタン酸塩、炭素、及び／又は酸化マグネシウムを含む、請求項１〜１７のいずれか一項に記載の充填部材。
【請求項１９】
前記セラミック材料は粒度分布を有し、Ｄ１０は０．１〜２０μｍ、好ましくは０．５〜１０μｍ、より好ましくは１〜５μｍ、最も好ましくは１．５〜３μｍであり、及び／又は前記ポア形成材料のＤ５０は０．５〜３０μｍ、好ましくは１〜２５μｍ、より好ましくは１．５〜２０μｍ、最も好ましくは２〜１５μｍであり、及び／又は前記ポア形成材料のＤ９０は１０〜１００μｍ、好ましくは１５〜８０μｍ、より好ましくは２０〜７０μｍ、最も好ましくは２５〜６０μｍである、請求項１〜１８のいずれか一項に記載の充填部材。
【請求項２０】
組成物及び／又は充填部材は、ランタン、銅、マグネシウム、マンガン、カリウム、カルシウム、ジルコニウム、バリウム、セリウム、ナトリウム、リチウム、モリブデン、イットリウム、コバルト、及びクロミウムの１つ又は複数の酸化物から選択された促進剤を含む、請求項１〜１９のいずれか一項に記載の充填部材。
【請求項２１】
組成物及び／又は充填部材は、ポリマ塩などの分散剤、例えばポリアクリル塩、好ましくはポリアクリルのアンモニウム塩を含む、請求項１〜２０のいずれか一項に記載の充填部材。
【請求項２２】
組成物は、前記組成物の乾燥重量で０．１〜１０％の重合性モノマ、好ましくは０．５〜８ｗｔ％、より好ましくは１〜６ｗｔ％、例えば１．５〜５ｗｔ％、最も好ましくは２〜４ｗｔ％を含む、請求項１〜２１のいずれか一項に記載の充填部材。
【請求項２３】
組成物は、前記組成物の乾燥重量で０．１〜１０％の架橋部材、好ましくは０．５〜８ｗｔ％、より好ましくは０．７５〜６ｗｔ％、例えば１〜５ｗｔ％、最も好ましくは１〜４ｗｔ％を含む、請求項１〜２２のいずれか一項に記載の充填部材。
【請求項２４】
組成物は、前記組成物の乾燥重量で５０〜９５％のセラミック材料、好ましくは５０〜９０ｗｔ％、より好ましくは５５〜８５ｗｔ％、最も好ましくは６０〜８０ｗｔ％を含む、請求項１〜２３のいずれか一項に記載の充填部材。
【請求項２５】
組成物は、前記組成物の乾燥重量で０超〜４０％のポア形成部材、好ましくは０．５〜３０ｗｔ％、より好ましくは２〜２５ｗｔ％、例えば３〜２０ｗｔ％、最も好ましくは４〜１５ｗｔ％を含む、請求項１〜２４のいずれか一項に記載の充填部材。
【請求項２６】
組成物は、前記組成物の乾燥重量で０．１〜５％の重合性開始剤、好ましくは０．５〜４ｗｔ％、より好ましくは０．７５〜３．５ｗｔ％、最も好ましくは１〜３ｗｔ％を含む、請求項１〜２５のいずれか一項に記載の充填部材。
【請求項２７】
組成物は、前記組成物の乾燥重量で最高５％の重合性促進剤、好ましくは最高３ｗｔ％、より好ましくは最高２ｗｔ％、最も好ましくは最高１．５ｗｔ％を含む、請求項１〜２６のいずれか一項に記載の充填部材。
【請求項２８】
組成物は、前記組成物の乾燥重量で０．１〜１０％の分散剤、好ましくは０．５〜８ｗｔ％、より好ましくは０．７５〜６ｗｔ％、最も好ましくは１〜５ｗｔ％を含む、請求項１〜２７のいずれか一項に記載の充填部材。
【請求項２９】
前記充填部材は、担体触媒であり、更に触媒材料を更に含む、請求項１〜２８のいずれか一項に記載の充填部材。
【請求項３０】
前記触媒材料は、遷移金属、適切には遷移金属酸化物、及び／又は貴金属、適切にはその合金の１つ又は複数から選択された金属を含み、好ましくは、前記触媒材料は、鉄、ニッケル、銀、金、プラチナ、ルテニウム、バナジウム、モリブデン、及びコバルトの１つ又は複数から選択された金属を含む、請求項２９に記載の担体触媒。
【請求項３１】
充填部材又は担体触媒、適切には請求項１〜３０のいずれか一項に記載の充填部材又は担体触媒を生成するための方法であって、
ａ．任意に充填部材又は担体触媒のデジタルモデルを生成するステップと、
ｂ．任意に付加製造を使用して、好ましくは３Ｄプリンタで印刷してモデルに応じた前駆体を生成するステップと、
ｃ．任意に前記前駆体からキャスト金型を形成するステップと、
ｄ．充填部材又は担体触媒を生成するために組成物、適切には請求項１〜３０のいずれか一項に定義されたような組成物を、重合性開始剤及び任意に重合性促進剤と接触させるステップと、
ｅ．金型内にステップ（ｄ）で得られる組成物を配置するステップと、
ｆ．グリーン体を生成するために組成物を離型するステップと、
ｇ．任意に室温で前記グリーン体を乾燥するステップ、又は高温で前記グリーン体を焼くステップと、
ｈ．前記グリーン体を焼成するステップと、
ｉ．任意に前記充填部材に、好ましくは前記充填部材を触媒材料の溶液の中に浸すことにより、前記触媒材料を染み込ませるステップとを含む、方法。
【請求項３２】
触媒床を含む反応器であって、前記触媒床は、請求項１〜３１のいずれか一項に記載の充填部材及び／又は担体触媒を含む、反応器。
【請求項３３】
前記反応器は、アンモニア、メタノール、水素、過酸化水素、及び／若しくはオキソアルコールなどの合成ガスの生成、直接還元鉄（ＤＲＩ）、吸熱型ガス発生、触媒部分酸化、又はオートサーマル改質のためのものである、請求項３２に記載の反応器。
【請求項３４】
ｉ．アンモニア、メタノール、水素、過酸化水素、及び／若しくはオキソアルコールなどの合成ガスの生成のため、又は
ｉｉ．直接還元鉄の生成のため、又は
ｉｉｉ．吸熱型ガス発生のため、又は
ｉｖ．触媒部分酸化のため、又は
ｖ．オートサーマル改質のための方法であって、
触媒床を含む反応器の使用を含み、前記触媒床は、請求項１〜３２のいずれか一項に記載の充填部材及び／又は担体触媒を含む、方法。
【発明の詳細な説明】
【技術分野】
【０００１】
本発明は、充填床用の充填部材、詳細には触媒用の担体に関する。より詳細には、本発明は、水蒸気改質及び直接還元鉄（Direct-reduced iron）の生産などの工程で使用するためのセラミック触媒担体及び担体触媒に関する。
【背景技術】
【０００２】
水蒸気改質及び直接還元鉄の生産などの工業工程で使用する金属触媒は、金属表面積を増加するために小粒子に微細に分割する場合に、より活発である。大きい金属表面積は、金属粒子を耐火担体にわたって広げることにより、このような反応の間は維持することができる。このような工程で触媒担体を使用する別の利点は、大量の安価な担体材料の上に散布するために必要な、より高額な触媒金属は少量のみであり、それによって商業規模で必要な触媒材料のコストが著しく低減することである。
【０００３】
多くのこのような工程では、触媒を必要とする反応は非常に速く、ペレット表面に限定される。従って反応は、担体触媒の幾何的表面積に依存する。追加として、低い内部表面積（ＢＥＴ）及び非常に小さい内部ポア容積を有する担体触媒は、概してこのような工程では活性が低くなるという難点がある。担体触媒の負荷、作動及び排出の間の破損が、活性を低減し、遅延及びコストを増加させる可能性があるので、担体の強度も重要である。例えば直接還元鉄（ＤＲＩ）用のミドレックス法では、触媒は、水蒸気改質触媒であるので、高水準の機械的処理及び熱循環を受ける可能性がある。その上、担体触媒は、良好な熱伝達特性を提供する一方で、圧力降下を低く維持するべきである。
【０００４】
このような工業工程における触媒用の担体は、典型的にはセラミック粉末の押出加工、ペレット加工又は造粒加工に続いてグリーン体の焼成によって作成される。
【０００５】
しかしこのような方法は、制限された担体の幾何形状及び物理的特徴のみを供給できることが分かった。例えばこのような担体は高い強度に達し得る。但し幾何的表面積が低く、多孔性が乏しいことを犠牲にする。
【発明の概要】
【発明が解決しようとする課題】
【０００６】
従って望ましい特性の良好な組合せを有する触媒のために、改良された担体が必要とされている。このような改良された触媒は、経済的に生成もできるべきである。従って前述若しくは他の問題の１つ又は複数に対処することが、本発明の態様の目的である。
【課題を解決するための手段】
【０００７】
本発明の第１の態様によれば、充填床内で使用するための充填部材、好ましくは充填床反応器内で触媒担体として使用するための担体が提供され、充填部材はセラミック材料を含み、充填部材は、０．７ｃｍ２／ｃｍ３以上の体積当たり幾何的表面積、及び２５０ｋｇｆ以上の側面破壊強度、又は１．５ｃｍ２／ｃｍ３以上の体積当たり幾何的表面積、及び１５０ｋｇｆ以上の側面破壊強度、又は３ｃｍ２／ｃｍ３以上の体積当たり幾何的表面積、及び６０ｋｇｆ以上の側面破壊強度を有し、充填部材は、任意に少なくとも６％の多孔性、例えば少なくとも１５％又は少なくとも２０％を有する。
【０００８】
充填部材は、触媒担体、適切にはセラミック触媒担体であってもよい。
【０００９】
充填部材は、０．７ｃｍ２／ｃｍ３以上の体積当たり幾何的表面積（ＧＳＡ）、及び２５０ｋｇｆ以上の側面破壊強度、例えば１ｃｍ２／ｃｍ３以上のＧＳＡ、好ましくは１．２ｃｍ２／ｃｍ３以上のＧＳＡ、より好ましくは１．３ｃｍ２／ｃｍ３以上のＧＳＡ、最も好ましくは１．４ｃｍ２／ｃｍ３以上のＧＳＡを有してもよい。充填部材は、２７５ｋｇｆ以上の側面破壊強度、好ましくは３００ｋｇｆ以上、より好ましくは３２５ｋｇｆ以上、最も好ましくは３５０ｋｇｆ以上を有してもよい。
【００１０】
充填部材は、１．５ｃｍ２／ｃｍ３以上の体積当たり幾何的表面積、及び１５０ｋｇｆ以上の側面破壊強度、例えば１．７ｃｍ２／ｃｍ３以上のＧＳＡ、好ましくは１．９ｃｍ２／ｃｍ３以上のＧＳＡ、より好ましくは２．１ｃｍ２／ｃｍ３以上のＧＳＡ、最も好ましくは２．３ｃｍ２／ｃｍ３以上のＧＳＡを有してもよい。充填部材は、１７０ｋｇｆ以上の側面破壊強度、好ましくは１８５ｋｇｆ以上、より好ましくは２００ｋｇｆ以上、最も好ましくは２１５ｋｇｆ以上を有してもよい。
【００１１】
充填部材は、３ｃｍ２／ｃｍ３以上の体積当たり幾何的表面積、及び６０ｋｇｆ以上の側面破壊強度、例えば３．３ｃｍ２／ｃｍ３以上のＧＳＡ、好ましくは３．６ｃｍ２／ｃｍ３以上のＧＳＡ、より好ましくは３．９ｃｍ２／ｃｍ３以上のＧＳＡ、最も好ましくは４．２ｃｍ２／ｃｍ３以上のＧＳＡを有してもよい。充填部材は、７０ｋｇｆ以上の側面破壊強度、好ましくは８０ｋｇｆ以上、より好ましくは９０ｋｇｆ以上、最も好ましくは１００ｋｇｆ以上を有してもよい。
【００１２】
本明細書では体積当たりＧＳＡは、全てのマクロ構造及び表面構造特徴を含む、充填部材の外寸法を測定すること、並びに表面積を計算することによって計算される。計算された表面積は、次いで充填部材の計算された容積で割る。適切な３Ｄモデリングソフトウェアは、これらの計算を迅速に正確に提供するために使用することができる。
【００１３】
本明細書では側面破壊強度は、ｋｇｆで表した値によって示されている。これは、最小直径８０ｍｍの２つの平行な平坦な硬化鋼板の間を加圧して圧迫した時に、試料が壊れた点で記録された最大負荷である。一方の板は負荷セル及び記録デバイスに固定され、他方は５ｍｍ／分に制御された速度で動くラムに取り付けられている。初期試行テストは、充填部材が最も弱い寸法を決定するために実行される。次いで側面破壊テストは、最も弱い方向で実行される。
【００１４】
充填部材は、６％以上の多孔性、好ましくは１５％以上、より好ましくは２０％以上、最も好ましくは２５％以上を有してもよい。充填部材は、６〜５０％の多孔性、好ましくは１５〜４０％、より好ましくは２０〜３５％、最も好ましくは２５〜３０％を有してもよい。適切には担体は、１５％以上の多孔性、より好ましくは２０％以上、最も好ましくは２５％以上を有する。担体は、１５〜５０％の多孔性、より好ましくは２０〜４０％、最も好ましくは２５〜３５％を有してもよい。
【００１５】
本明細書では多孔性は、ＡＳＴＭ  Ｄ４２８４−１２（２０１７）ｅ１、Ｓｔａｎｄａｒｄ  Ｔｅｓｔ  Ｍｅｔｈｏｄ  ｆｏｒ  Ｄｅｔｅｒｍｉｎｉｎｇ  Ｐｏｒｅ  Ｖｏｌｕｍｅ  Ｄｉｓｔｒｉｂｕｔｉｏｎ  ｏｆ  Ｃａｔａｌｙｓｔｓ  ａｎｄ  Ｃａｔａｌｙｓｔ  Ｃａｒｒｉｅｒｓ  ｂｙ  Ｍｅｒｃｕｒｙ  Ｉｎｔｒｕｓｉｏｎ  Ｐｏｒｏｓｉｍｅｔｒｙを使用して水銀圧入法によって測定される。
【００１６】
充填部材は、適切にはマクロ構造及びマクロ構造の外面上の表面構造を有する。
【００１７】
マクロ構造は、多葉、例えば三葉、四葉若しくは五葉、輪、球、立方体、直方体、円柱、又は歯車の形であってもよい。
【００１８】
歯車のマクロ構造は、半径方向外方に延在する複数のキャスタレーションを含む。歯車のマクロ構造は、キャスタレーションを除いた時に、実質的に円形、三角形、正方形、又は長方形、その他を含む、横方向断面を有してもよい。少なくとも一部、好ましくは全てのキャスタレーションは、キャスタレーションの深さ及び／又は幅に沿って先細であってもよく、好ましくは、各キャスタレーションは、歯車のその他のキャスタレーションと同じ方向に先細であり、適切にはキャスタレーションの最大幅及び最大深さの点は、キャスタレーションの同じ端部に向かう。
【００１９】
マクロ構造は、凹んだ上面及び／又は下面を有してもよく、適切には上面及び／又は下面の少なくとも３０％、例えば少なくとも４０％若しくは少なくとも５０％が凹む。マクロ構造を通って延在する孔は、本発明による上面及び／下面内の凹部ではないことが理解されよう。
【００２０】
好都合なことに、先細のキャスタレーション及び／又は凹んだ上面若しくは下面を有する歯車のマクロ構造は、低減した連動と組み合わせて改良された充填密度を提供することが分かった。
【００２１】
球のマクロ構造は、マクロ構造の外面上の少なくとも１つの線形窪み、例えば少なくとも２つ、少なくとも３つ、又は少なくとも４つの線形窪みを含んでもよい。好ましくは、球のマクロ構造は、少なくとも２つの線形の平行な窪み、例えば少なくとも３つ又は少なくとも４つを含む。好ましくは、窪みは、横方向断面が実質的に半球である。
【００２２】
マクロ構造は、一体であってもよく、又はマクロ構造を通って延在する１つ若しくは複数の孔を含んでもよい。好ましくは、充填部材は、マクロ構造を通って延在する少なくとも１つの孔を含み、より好ましくは、マクロ構造は、少なくとも３つの孔を含む。マクロ構造は、ハニカム構造であってもよい。マクロ構造の孔は、真っ直ぐに切断され、又は面を刻まれてもよい。
【００２３】
充填部材は、複数の表面構造、適切には、複数の反復する表面構造を含んでもよい。好ましくは、充填部材は、少なくとも５つの表面構造、適切には、反復する表面構造部分、より好ましくは、少なくとも１０個、例えば少なくとも１５個、又は少なくとも２０個、最も好ましくは少なくとも２５個を含む。
【００２４】
表面構造とは、担体上の隆起部及び／又は凹み部を意味し、その高さは、充填部材のマクロ構造の幅／直径より著しく小さい。このような表面構造は、充填部材のマクロ構造の上の粗面仕上げであるとみなしてもよい。表面構造は、微視的表面粗さを含まないとみなしてもよい。例えば充填部材は、幅３２ｍｍ及び長さ５０ｍｍを有する立方体のマクロ構造からなってもよい。この充填部材の外面は、複数の反復する同一の離散マウンドの形の複数の表面構造を含んでもよく、各マウンドは２ｍｍの高さを有する。歯車の複数のキャスタレーション又は多葉の葉などのマクロ構造の標準的特徴は、本発明による表面構造であるとみなされないことが理解されよう。
【００２５】
表面構造は、リッジ及び／又はマウンドの形であってもよい。
【００２６】
リッジは環状リッジの形であってもよく、前記環状リッジは円形形状に限定されない。環状リッジは、実質的に円形形状、又は規則的な凸多角形の形、例えば三角形、四角形、五角形、六角形、七角形、八角形、九角形若しくは十角形などであってもよい。好ましくは、環状リッジは、規則的な凸多角形の形、より好ましくは、五角形、六角形、若しくは七角形、最も好ましくは六角形である。環状リッジの間に延在する表面構造の部分は、平坦であり、傾斜し、及び／又は湾曲してもよい。例えば環状リッジの間に延在する表面構造の部分は、反転したピラミッドの形であってもよい。表面構造は、複数の取り付けた環状リッジ構造、適切には少なくとも第１の環状表面構造のリッジが、第２の環状表面構造の一部を形成するように、内部連結した環状リッジ構造を含んでもよい。
【００２７】
マウンドの形の表面構造は、マクロ構造の中に凹み、又はマクロ構造から外方に突出してもよい。マウンドは、湾曲し、ピラミッド型の、及び／又は段が付いたマウンドであってもよい。段が付いたマウンドは２〜１０段、例えば３〜８段を含んでもよい。マウンドは、隣接したマウンドが当接し、又は一緒に融合するように内部連結してもよい。
【００２８】
充填部材の表面構造の中間平均高さは、最高１０ｍｍ、好ましくは最高７ｍｍ、より好ましくは最高６ｍｍ、最も好ましくは最高５ｍｍであってもよい。
【００２９】
充填部材の表面構造の中間平均高さは、少なくとも０．１ｍｍ、例えば少なくとも０．３ｍｍ、好ましくは少なくとも０．５ｍｍ、より好ましくは少なくとも０．７ｍｍ、最も好ましくは少なくとも０．８ｍｍであってもよい。本明細書では表面構造の高さは、深さ測定機能を備えたノギスを使用して測定される。
【００３０】
充填部材は、最高１０００ｍｍ、例えば最高７５０ｍｍ又は最高５００ｍｍ、好ましくは最高４００ｍｍの最大寸法を有してもよい。充填部材は、最高５００ｍｍの幅／直径、例えば最高３００ｍｍ又は最高２００ｍｍ、好ましくは最高１５０ｍｍ、より好ましくは最高１００ｍ、最も好ましくは最高５０ｍｍを含んでもよい。
【００３１】
充填部材の表面構造の中間平均高さは、充填部材の幅／直径の最高４０％、例えば最高３０％、好ましくは最高２５％、より好ましくは最高２０％、及び最も好ましくは最高１５％であってもよい。
【００３２】
表面構造は、充填部材の少なくとも２面、例えば少なくとも１側面並びに１上面及び／又は底面の上に延在してもよい。
【００３３】
表面構造は、充填部材の側面の少なくとも５０％、例えば少なくとも６０％、好ましくは少なくとも７０％、より好ましくは少なくとも８０％、及び最も好ましくは少なくとも８５％の上に延在してもよい。表面構造は、充填部材の外面の少なくとも５０％、例えば少なくとも６０％、好ましくは少なくとも７０％、より好ましくは少なくとも８０％、及び最も好ましくは少なくとも８５％の上に延在してもよい。表面構造が反復する一連のリッジ、例えば環状リッジを含む場合は、リッジの間に延在する表面は、表面が実質的に平坦である時、又はリッジが相互連結しない場合であっても、この計算のための表面構造の一部として含まれる。
【００３４】
好都合なことに、本発明の充填部材は、改良した幾何的表面積を提供する一方で、依然として優れた強度を提供する。更に本発明の充填部材の強度及び／又は多孔性は、同じ形状を保ちながら修正されてもよく、それによって再設計の必要性及びコストを低減する。その上、本発明の充填部材は、高い多孔性担体を提供する一方で、依然として優れた強度を提供し得る。最も好都合なことに、本発明の充填部材は、改良した幾何的表面積を優れた強度及び高水準の多孔性と組み合わせて提供し得る。本発明の充填部材の改良した幾何的表面積は、具体的には触媒反応が表面に基づく適用に好都合である。
【００３５】
本発明の充填部材は、改良した充填などの他の改良した特性と組み合わせた高い熱伝達係数も提供できる。
【００３６】
本発明の充填部材は、圧力降下が低い優れた充填特徴を提供するためにも使用してもよい。本発明の充填部材は、改良した充填密度を提供する一方で、最適な気流を維持し得る。
【００３７】
本発明の充填部材は、ゲルキャスト充填部材などのキャスト充填部材であってもよい。好ましくは、充填部材の表面構造は、充填部材の成形ステップ、すなわち充填部材のグリーン体が形成されるステップの間に、適切には、金型の形状に提供された適切な形態によって形成される。そのため好ましくは、表面構造は、充填部材のグリーン体の成形後に後製造されない。
【００３８】
本発明の第２の態様によれば、充填床内で使用するための充填部材、好ましくは、充填床反応器内で触媒担体として使用するための担体が提供され、充填部材は、セラミック材料、有機バインダ成分、及び任意にポア形成成分を含む組成物をゲルキャスティングによって獲得できる。
【００３９】
本発明の第２の態様の適切な特徴は、本発明の第１の態様に関連して上に記載されている通りである。
【００４０】
第１又は第２の態様の充填部材は、キャスト成形組成物、好ましくは、ゲルキャスト成形組成物から形成されてもよい。充填部材は、有機バインダ成分、セラミック材料、及び任意にポア形成成分を含む成形組成物から形成されてもよい。
【００４１】
有機バインダ成分は、充填部材の成形後に充填部材から実質的に取り除くように、好ましくは熱処理で、より好ましくは充填部材を焼成中に取り除くように作動可能であってもよい。
【００４２】
有機バインダ成分は、適切には重合性モノマ及び架橋部材を含む、重合性成分を含んでもよく、バインダ成分は（共）重合体を形成するために重合化するように作動可能である。
【００４３】
重合性モノマは、アクリルモノマなどのエチレン性不飽和モノマ、若しくはアクリルアミドモノマなどのその派生物、及び／又はメタクリルアミド（ＭＡＭ）、Ｎ−（ヒドロキシメチル）アクリルアミド（ｈＭＡＭ）、ヒドロキシエチルアクリルアミド（ｈＥＡＭ）、及び／又はＮ−ビニル−２−ピロリジノン（ＮＶＰ）の１つ若しくは複数から選択されたモノマなどのビニルモノマの１つ或いは複数の型を含んでもよい。好ましくは、重合性モノマは、１つ又は複数のアクリルアミドモノマ、より好ましくはメタクリルアミド（ＭＡＭ）、Ｎ−（ヒドロキシメチル）アクリルアミド（ｈＭＡＭ）、及びヒドロキシエチルアクリルアミド（ｈＥＡＭ）の１つ又は複数から選択されたモノマを含む。最も好ましくは、重合性モノマはＭＡＭを含む。
【００４４】
架橋部材は、ジアクリルモノマなどのジエチレン性不飽和モノマ、若しくはジアクリルアミドモノマなどのその派生物、アクリル塩、及び／又はポリエチレングリコール置換アクリルモノマの１つ又は複数から選択されてもよい。架橋部材は、ポリ（エチレングリコール）ジメタクリラート（ＰＥＧＤＭＡ）、Ｎ，Ｎ’−メチレンビス（アクリルアミド）（ＢＩＳ）、アンモニウムアクリレート、及びＰＥＧメチルエチルメタクリレート（ＰＥＧＭＥＭ）の１つ又は複数、好ましくは、ポリ（エチレングリコール）ジメタクリラート（ＰＥＧＤＭＡ）、及びＮ，Ｎ’−メチレンビス（アクリルアミド）（ＢＩＳ）の１つ又は複数から選択されてもよい。
【００４５】
有機バインダ成分は、４０〜９５ｗｔ％の重合性モノマ、及び６０〜５ｗｔ％の架橋部材、例えば５０〜９０ｗｔ％の重合性モノマ、及び５０〜１０ｗｔ％の架橋部材、若しくは５５〜８５ｗｔ％の重合性モノマ、及び４５〜１５ｗｔ％の架橋部材、又は６０〜８０ｗｔ％の重合性モノマ、及び４０〜２０ｗｔ％の架橋部材、例えば６５〜７５ｗｔ％の重合性モノマ、及び３５〜２５ｗｔ％の架橋部材から形成されてもよい。
【００４６】
組成物は、バインダ成分の重合性を促進するように作動可能な重合促進剤を更に含んでもよい。重合促進剤は、あらゆる適切な促進剤であってもよい。例えば促進剤は、テトラメチルエチレンジアミン（ＴＥＭＥＤ）であってもよい。
【００４７】
組成物は、バインダ成分の重合性を開始するように作動可能な開始剤を更に含んでもよい。開始剤はあらゆる適切な開始剤であってもよい。開始剤はフリーラジカル開始剤であってもよい。例えば開始剤は、過硫酸アンモニウム及び／又は過硫酸カリウムであってもよい。
【００４８】
ポア形成材料は、充填部材の成形後に充填部材から、好ましくは熱処理で、より好ましくは充填部材を焼成中に取り除くように作動可能であってもよい。ポア形成材料は、マイクロビーズ、デンプン、シード、及び／又はセルロースの１つ又は複数から選択されてもよい。
【００４９】
ポア形成材料は粒度分布を有してもよく、Ｄ１０は５〜１００μｍ、好ましくは１０〜７５μｍ、より好ましくは１５〜５０μｍ、最も好ましくは２０〜４０μｍである。ポア形成材料のＤ５０は５０〜２００μｍ、好ましくは７５〜１７５μｍ、より好ましくは９０〜１６０μｍ、最も好ましくは１００〜１５０μｍであってもよい。ポア形成材料のＤ９０は１２０〜３００μｍ、好ましくは１５０〜２７０μｍ、より好ましくは１７０〜２５０μｍ、最も好ましくは１８５〜２３５μｍであってもよい。
【００５０】
セラミック材料は、耐火セラミック材料であってもよい。セラミック材料は、酸化アルミニウム、ケイ酸アルミニウム、アルミン酸マグネシウム、アルミン酸カルシウム、ジルコニア、シリカ、チタン酸塩、炭素、及び／又は酸化マグネシウムを含んでもよい。
【００５１】
セラミック材料は粒度分布を有してもよく、Ｄ１０は０．１〜２０μｍ、好ましくは０．５〜１０μｍ、より好ましくは１〜５μｍ、最も好ましくは１．５〜３μｍである。ポア形成材料のＤ５０は０．５〜３０μｍ、好ましくは１〜２５μｍ、より好ましくは１．５〜２０μｍ、最も好ましくは２〜１５μｍであってもよい。ポア形成材料のＤ９０は１０〜１００μｍ、好ましくは１５〜８０μｍ、より好ましくは２０〜７０μｍ、最も好ましくは２５〜６０μｍであってもよい。
【００５２】
セラミック材料はセラミック粉末であってもよい。セラミック粉末はボール粉砕又は噴霧乾燥されてもよい。好都合なことに、ボール粉砕又は噴霧乾燥されたセラミック粉末は、より容易なキャスティング挙動を提供することが分かった。
【００５３】
組成物又は充填部材は、主反応の反応度を増加し、及び／又は望ましくない副反応を低減するように作動可能な増進剤を含んでもよい。増進剤は、ランタン、銅、マグネシウム、マンガン、カリウム、カルシウム、ジルコニウム、バリウム、セリウム、ナトリウム、リチウム、モリブデン、イットリウム、コバルト、及びクロミウムの酸化物の１つ又は複数から選択されてもよい。
【００５４】
組成物は、水性キャリアなどのキャリアを更に含んでもよい。適切には、組成物は水性セラミックスラリである。
【００５５】
組成物は更なる添加物を含んでもよい。例えば組成物は、ポリマ塩などの分散剤、例えばポリアクリルの塩、好ましくはポリアクリルのアンモニウム塩を含んでもよい。適切な分散剤は、Ｅｃｏｄｉｓ  Ｐ９０、Ｎａｒｌｅｘ  ＬＤ４２、及びＤｉｓｐｅｘ  Ａ４０の１つ又は複数から選択されてもよい。
【００５６】
組成物は、組成物の乾燥重量で０．１〜１０％の重合性モノマ、好ましくは０．５〜８ｗｔ％、より好ましくは１〜６ｗｔ％、例えば１．５〜５ｗｔ％、最も好ましくは２〜４ｗｔ％を含んでもよい。
【００５７】
組成物は、組成物の乾燥重量で０．１〜１０％の架橋部材、好ましくは０．５〜８ｗｔ％、より好ましくは０．７５〜６ｗｔ％、例えば１〜５ｗｔ％、最も好ましくは１〜４ｗｔ％を含んでもよい。
【００５８】
組成物は、組成物の乾燥重量で５０〜９５％のセラミック材料、好ましくは５０〜９０ｗｔ％、より好ましくは５５〜８５ｗｔ％、最も好ましくは６０〜８０ｗｔ％を含んでもよい。充填部材は、組成物の乾燥重量で少なくとも７５％のセラミック材料、好ましくは少なくとも８５ｗｔ％、より好ましくは少なくとも９０ｗｔ％、例えば少なくとも９５ｗｔ％、最も好ましくは少なくとも９７ｗｔ％のセラミック材料を含んでもよい。
【００５９】
組成物は、組成物の乾燥重量で０超〜４０％のポア形成部材、好ましくは０．５〜３０ｗｔ％、より好ましくは２〜２５ｗｔ％、例えば３〜２０ｗｔ％、最も好ましくは４〜１５ｗｔ％を含んでもよい。
【００６０】
組成物は、組成物の乾燥重量で０．１〜５％の開始剤、好ましくは０．５〜４ｗｔ％、より好ましくは０．７５〜３．５ｗｔ％、最も好ましくは１〜３ｗｔ％を含んでもよい。
【００６１】
組成物は、組成物の乾燥重量で最高５％の促進剤、好ましくは最高３ｗｔ％、より好ましくは最高２ｗｔ％、最も好ましくは最高１．５ｗｔ％を含んでもよい。
【００６２】
組成物は、組成物の乾燥重量で０．１〜１０％の分散剤、好ましくは０．５〜８ｗｔ％、より好ましくは０．７５〜６ｗｔ％、最も好ましくは１〜５ｗｔ％を含んでもよい。
【００６３】
組成物は、組成物の総重量で４５〜９９％の固形物量、例えば５０〜９５ｗｔ％、好ましくは５５〜９０ｗｔ％、最も好ましくは６０〜８５ｗｔ％を有してもよい。
【００６４】
組成物は、予め形成された水性バインダ成分をセラミック組成物と組み合わせることによって形成されてもよい。適切には、水性バインダ成分は、重合性モノマ、架橋部材、及び水を含む。
【００６５】
本発明の充填部材は、不活性充填部材であってもよい。そのため不活性充填部材は、実質的に触媒材料がなくてもよい。好都合なことに、触媒床内で本発明による不活性充填部材を使用することは、反応媒体を更に反応器に沿って所望の反応のために適切な温度にする役に立つ、改良した熱伝達及び気流乱流を提供する。
【００６６】
本発明の充填部材又は担体は、触媒材料を含む担体触媒であってもよい。触媒材料は、適切には担体触媒を適用する所望の工程に触媒活性を提供するように作動可能である。
【００６７】
本発明の第３の態様によれば、担体触媒が提供され、担体触媒はセラミック材料及び触媒材料を含み、担体触媒は、０．７ｃｍ２／ｃｍ３以上の体積当たり幾何的表面積、及び２５０ｋｇｆ以上の側面破壊強度、又は１．５ｃｍ２／ｃｍ３以上の体積当たり幾何的表面積、及び１５０ｋｇｆ以上の側面破壊強度、又は３ｃｍ２／ｃｍ３以上の体積当たり幾何的表面積、及び６０ｋｇｆ以上の側面破壊強度を有し、担体触媒は任意に少なくとも６％の多孔性、例えば少なくとも１５％又は少なくとも２０％を有する。
【００６８】
本発明の第４の態様によれば、担体触媒が提供され、担体触媒は、セラミック材料、有機バインダ成分、及び任意にポア形成成分を含む組成物をゲルキャスティングによって獲得できる。
【００６９】
本発明の第３及び第４の態様の適切な特徴は、本発明の第１及び第２の態様に関連して上に記載された通りである。
【００７０】
触媒材料は、遷移金属、適切には遷移金属酸化物、及び／又は貴金属、適切にはそれらの合金の１つ又は複数から選択された金属を含んでもよい。触媒材料は、鉄、ニッケル、銀、金、プラチナ、ルテニウム、バナジウム、モリブデン、及びコバルトの１つ又は複数から選択された金属を含んでもよい。
【００７１】
本発明の第５の態様によれば、担体などの充填部材、又は担体触媒、適切には本発明の第１若しくは２の態様による充填部材、又は本発明の第３若しくは第４の態様による担体触媒を生成するための方法が提供され、
ａ．充填部材又は担体触媒を生成するための組成物、適切には第１若しくは第２の態様に関連して画定されたような組成物を開始剤及び任意に重合促進剤と接触させるステップと、
ｂ．金型内にステップ（ａ）で得られる組成物を配置するステップと、
ｃ．グリーン体を生成するために組成物を離型するステップと、
ｄ．任意に室温でグリーン体を乾燥するステップ、又は高温でグリーン体を焼くステップと、
ｅ．グリーン体を焼成するステップと、
ｆ．任意に充填部材に触媒材料を染み込ませるステップとを含む。
【００７２】
組成物は、均質なスラリを形成するために金型内に配置する前に、適切には開始剤及び任意に促進剤を加える前に混合されてもよい。組成物は、均質なスラリを形成するために開始剤及び任意に促進剤を加えた後に混合されてもよい。
【００７３】
金型は好ましくはキャスト金型である。金型は、グリーン体上に表面構造を形成するために作動可能であってもよい。
【００７４】
ステップ（ｃ）によって生成されたグリーン体は、４０℃以上、例えば５０℃以上、又は５５℃以上、又は６０℃以上でグリーン体を焼くことによって乾燥されてもよい。適切には、グリーン体は、１５時間以上又は２０時間以上などの１０時間以上、例えば２４時間以上焼かれてもよい。
【００７５】
グリーン体は１０００℃以上、好ましくは１２００℃以上、より好ましくは１４００℃以上、最も好ましくは１５００℃以上で焼成されてもよい。適切には、グリーン体は、実質的にバインダ及びポア形成成分の全てが担体又は担体触媒から取り除かれるまで燃焼される。
【００７６】
充填部材は、充填部材を触媒材料の溶液の中に浸すことにより触媒材料を染み込ませてもよい。浸した充填部材は、浸した後に乾燥されてもよい。
【００７７】
好都合なことに、本発明は、グリーン担体又は担体触媒体を金型から取り除くことができる一方で、依然として比較的ゴム状の形であり、取り扱いがより容易にできる。これにより、他の型のキャスティング技法より低いスクラップ率をもたらす。
【００７８】
本発明の第６の態様によれば、触媒用の担体などの充填部材、又は担体触媒、適切には本発明の第１若しくは第２の態様による充填部材、又は本発明の第３若しくは第４の態様による担体触媒を生成するための方法が提供され、方法は、
ａ．任意に充填部材又は担体触媒のデジタルモデルを生成するステップと、
ｂ．付加製造を使用して、好ましくは３Ｄプリンタで印刷してモデルに応じた前駆体を生成するステップと、
ｃ．前駆体からキャスト金型を形成するステップと、
ｄ．充填部材又は担体触媒を形成するために、成形組成物、適切には第１若しくは第２の態様に関連して画定されたような成形組成物を、適切には本発明の第５の態様の方法によってキャスト成形するステップとを含む。
【００７９】
本発明の第７の態様によれば、触媒床を含む反応器が提供され、触媒床は充填部材、適切には本発明の第１若しくは第２の態様による担体、及び／又は本発明の第３若しくは第４の態様による担体触媒を含む。
【００８０】
本発明の第８の態様によれば、触媒床を含む反応媒体が提供され、触媒床は、本発明の第１若しくは第２の態様による充填部材、及び／又は本発明の第３若しくは第４の態様による担体触媒を含む。
【００８１】
適切には、反応器又は反応媒体は、アンモニア、メタノール、水素、過酸化水素、及び／若しくはオキソアルコールなどの合成ガスの生成、直接還元鉄（ＤＲＩ）、吸熱型ガス発生、触媒部分酸化、又はオートサーマル改質のためのものである。
【００８２】
本発明の第９の態様によれば、充填部材、適切には触媒担体のような本発明の第１又は第２の態様による担体の使用が提供される。
【００８３】
本発明の第１０の態様によれば、触媒床を含む反応器の使用を含む、アンモニア、メタノール、水素、過酸化水素、及び／若しくはオキソアルコールなどの、合成ガスの生成方法が提供され、触媒床は、合成ガスを生成するために、本発明の第１若しくは第２の態様による充填部材、及び／又は本発明の第３若しくは第４の態様による担体触媒を含む。
【００８４】
本発明の第１１の態様によれば、触媒床を含む反応器の使用を含む、直接還元鉄の生成方法が提供され、触媒床は、直接還元鉄を生成するために、本発明の第１若しくは第２の態様による充填部材、及び／又は本発明の第３若しくは第４の態様による担体触媒を含む。
【００８５】
本発明の第１２の態様によれば、触媒床を含む反応器の使用を含む、吸熱型ガス発生の方法が提供され、触媒床は、本発明の第１若しくは第２の態様による充填部材、及び／又は本発明の第３若しくは第４の態様による担体触媒を含む。
【００８６】
本発明の第１３の態様によれば、触媒床を含む反応器の使用を含む、触媒部分酸化の方法が提供され、触媒床は、本発明の第１若しくは第２の態様による充填部材、及び／又は本発明の第３若しくは第４の態様による担体触媒を含む。
【００８７】
本発明の第１４の態様によれば、触媒床を含む反応器の使用を含む、触媒部分酸化の方法が提供され、触媒床は、本発明の第１若しくは第２の態様による充填部材、及び／又は本発明の第３若しくは第４の態様による担体触媒を含む。
【００８８】
本発明の第１５の態様によれば、触媒床を含む反応器の使用を含む、オートサーマル改質の方法が提供され、触媒床は、本発明の第１若しくは第２の態様による充填部材、及び／又は本発明の第３若しくは第４の態様による担体触媒を含む。
【００８９】
本明細書に列挙したあらゆる数値範囲は、そこに包摂された全ての部分範囲を含むことを意図する。単数は複数を網羅し、逆も同様である。例えば本明細書では「ａ」ｓｕｐｐｏｒｔ（担体）、「ａｎ」ｏｒｇａｎｉｃ  ｂｉｎｄｅｒ（有機バインダ）、「ａ」ｐｏｌｙｍｅｒｉｓａｂｌｅ  ｍｏｎｏｍｅｒ（重合性モノマ）、及び同種のものを参照しているが、これら及びあらゆる他の成分のそれぞれの１つ又は複数を使用することができる。本明細書で使用する場合、用語「ポリマ」は、オリゴマ並びにホモポリマ及びコポリマの両方を指し、接頭辞「ｐｏｌｙ」は複数を指す。
【００９０】
本明細書に含有された全ての特徴は、上記のあらゆる態様とあらゆる組合せで組み合わされてもよい。
【００９１】
本発明をより良く理解するため、及び本発明の実施形態が実行される方法を示すために、次に例として以下の実験データ及び図面を参照する。
【図面の簡単な説明】
【００９２】
【図１ａ】本発明によらない１つの担体触媒の斜視図を示す。
【図１ｂ】本発明によらない１つの担体触媒の斜視図を示す。
【図１ｃ】本発明によらない１つの不活性充填部材の斜視図を示す。
【図２ａ】本発明による触媒担体の第１の実施形態の平面図を示す。
【図２ｂ】本発明による触媒担体の第１の実施形態の斜視図を示す。
【図３】本発明による触媒担体の第２の実施形態の斜視図を示す。
【図４ａ】本発明による担体触媒の第１の実施形態の斜視図を示す。
【図４ｂ】本発明による担体触媒の第１の実施形態の斜視図を示す。
【図５】本発明による担体触媒の第２の実施形態の斜視図を示す。
【図６】本発明による不活性充填部材の第１の実施形態の斜視図を示す。
【図７ａ】本発明による担体触媒の第４の実施形態の側面図を示す。
【図７ｂ】本発明による担体触媒の第４の実施形態の斜視図を示す。
【発明を実施するための形態】
【００９３】
図１ａは、表面構造がない円筒形の歯車のマクロ構造を有し、担体の長手方向長さを通って延在する複数の孔１０４、及び担体から半径方向外方に突出する複数の離間した長手方向に配向されたキャスタレーション１０６を有する、本発明によらないＤＲＩを生成するための高活性の担体触媒１０２を示す。
【００９４】
図１ｂは、中心孔であり、担体触媒１０２のほぼ２倍の高さである、唯一の長手方向に延在する孔２０４を担体触媒２０２が有することを除いて、担体触媒１０２と同じ形状を有する、本発明によらないＤＲＩを生成するための準活性の担体触媒２０２を示す。
【００９５】
図１ｃは、表面構造がない円筒形のマクロ構造を有し、単一の中心の長手方向に延在する孔３０４を有する、本発明によらない不活性充填部材３０２を示す。
【００９６】
図２（ａ）及び（ｂ）は、担体の対向する側面の間に延在する４つの等しく離間した平行な孔４０４を備えた球のマクロ構造を有する、本発明の第１の実施形態による担体４０２を示す。担体４０２は、担体の外面上に４つの等しく離間した平行な半球の窪み４０６を更に有する。窪みはそれぞれが２ｍｍの半径を有する。担体４０２の外面は、実質的に外面全体の上に延在する、複数の内部連結した六角形形状のリッジ型表面構造４０８を有する。六角形形状のリッジの内幅Ｂは５．２１ｍｍであり、各側面の内部長さＡは２．６１ｍｍである。リッジ４１０の内縁部の間に延在する表面構造の部分は、開口端の反転した六角形のピラミッドから形成される。各表面構造の深さは２ｍｍである。
【００９７】
図３は、球のマクロ構造も有する、本発明による担体５０２を示す。担体５０２は、担体の対向する側面の間に延在する４つの等しく離間した平行な孔５０４、及びそれぞれが２ｍｍの半径を有する担体５０２の外面上に４つの等しく離間した平行な半球の溝５０６も有する。担体５０２の表面構造は、担体５０２の対向する側面にわたって延在する複数の内部連結した六角形形状のリッジ５０８を有する、２つの部分の形である。六角形形状のリッジの内幅Ｄは６．９３ｍｍであり、各側面の内部長さＣは３．４６ｍｍである。六角形の表面構造のこれらの部分を連結するのは、複数の実質的に均一に離間した平行なリッジ５１０の形の更なる表面構造である。リッジ５０８の間に延在する表面構造の部分５１２は、担体のマクロ構造の湾曲を除いて実質的に平坦である。
【００９８】
図４ａ〜４ｂは、本発明によるＤＲＩを生成するための高活性の担体触媒６０２を示す。担体触媒６０２は、担体触媒６０２が担体の長手方向長さを通って延在する複数の孔（計５個）、及び担体から半径方向外方に突出する複数の離間した長手方向に配向したキャスタレーション（計１０個）を備えた、円筒形の歯車の形状を有するマクロ構造を有する担体触媒１０２と比べて、類似したマクロ構造を有する。担体触媒６０２のマクロ構造は、担体触媒６０２のマクロ構造が担体６０２の上面に凹部６０４を更に有するので、１０２のマクロ構造と異なる。その上、歯車の各キャスタレーションは、担体触媒６０２が基部で最大外幅Ｆ（３８．０ｍｍ）から担体触媒６０２の上面で最小外幅Ｅ（３５．１ｍｍ）を有するように、深さが先細である。各キャスタレーションは、担体触媒６０２の基部で最も広い点から担体触媒６０２の上面で最も狭い幅まで、更に幅が先細である。
【００９９】
表面構造がない実質的に平滑な外面を有する担体触媒１０２と違い、担体触媒６０２は、担体触媒６０２の実質的に外面全体の上に延在する表面構造を有する。表面構造は、概して内部連結した六角形形状のリッジ６０６の形であり、リッジの間に延在する表面構造の部分６０８は実質的に平坦である。
【０１００】
図５は、本発明によるＤＲＩを生成するための準活性の担体触媒７０２を示す。担体触媒７０２は、担体４０２と同じマクロ構造を有するが、異なる表面構造を有する。担体触媒７０２の表面構造は、担体触媒７０２の実質的に外面全体にわたって延在する複数の重なる段が付いたマウンド７０４の形である。
【０１０１】
図６は、部材８０２が表面構造のない平滑な外面を有することを除いて、担体触媒７０２と同じマクロ構造及び表面構造を有する、本発明による不活性充填部材８０２を示す。
【０１０２】
図７ａ及び７ｂは、担体触媒９０２の更なる実施形態を示す。触媒９０２は、担体触媒９０２の対向する側面から長手方向に延在する４つの等しく離間した平行な孔９０８、及び担体触媒９０２の外面上に４つの等しく離間した溝９０４を備えた、円筒形のマクロ構造を有する。各溝は、触媒の上面で最大幅から触媒の底面で最小幅まで幅に沿って先細である。触媒９０２は、複数の上方に突出する六角形のピラミッド形状の表面構造のマウンド９０６を有する。表面構造９０６は、溝９０４の基面及び側面から離間した担体触媒９０２の側面及び底面の実質的に全ての上に延在する。触媒９０２の頂面は、表面構造を持たない。
【０１０３】
本発明による担体、担体触媒、及び不活性充填部材を生成するために、反応器は、優れた充填特性及び低い圧力降下と組み合わせた高い幾何的表面積を提供するために、最適なマクロ構造及び表面特徴のデジタルモデルを生成するように、３Ｄモデリングを使用してモデル化した。
【０１０４】
次いで設計した充填部材を生成するように作動可能な金型用の前駆体は、３Ｄプリンタで付加製造を使用して生成した。
【０１０５】
次いで印刷した前駆体を使用して、設計された充填部材をキャスティングするための金型を生成した。金型は、成形装置上に配置し、成形組成物を調合して成形した。得られるグリーン体が焼成された後、触媒材料を含む溶液に浸した。
【実施例】
【０１０６】
担体触媒実施例１
本発明による担体触媒実施例１は、以下の方法を使用して下に提供される成分を混合することによって形成された成形組成物から生成した。
【０１０７】
アルミナ粉末、ポア形成剤、及び分散剤を混合して粉末混合物を形成した。鎖形成モノマを含有する水性モノマ溶液、鎖リンクモノマ、及び水を粉末混合物に加えて、水性スラリを形成した。次いで触媒及び開始剤を水性スラリに加えた。得られるスラリ内の各成分の量は以下の通りであった。
【０１０８】
【表１Ａ】
2021535835.tif 000003
【０１０９】
次いで得られる水性スラリを鋳型の中に投入した。一旦スラリが固体のグリーン体にゲル化されると、次いで４〜５分後に離型した。この時点で、グリーン体担体はゴム状のゼリー様の一貫性を有していた。次いでグリーン体は、室温で２４時間放置して乾燥させた。次いで乾燥したグリーン体は１４５０℃に燃焼し、その時点でバインダ及びポア形成剤が燃焼されて固体の多孔性の担体触媒になった。
【０１１０】
次いで担体は触媒材料Ｎｉ（ＮＯ３）２を含有する水溶液に浸した後、５００℃で乾燥した。この触媒材料を染み込ませるステップは複数回繰り返し、最終の担体触媒を生成した。
【０１１１】
担体触媒実施例１は、図４に示されたような担体触媒６０２によるマクロ構造及び表面構造を有した。担体触媒１は、担体を触媒材料の水溶液の中に繰り返し浸すことによって達成した、その他の実施例の触媒より高い濃度の触媒材料を担体上に有することに起因して、ＤＲＩを生成するための高活性の触媒であった。
【０１１２】
担体触媒実施例２
担体触媒実施例２は、染み込ませるステップを２回のみ実行した以外は、担体触媒実施例１に使用したのと同じ組成物及び方法から生成された。担体触媒実施例２は、図５に示されたような担体触媒７０２によるマクロ構造及び表面構造を有した。担体触媒実施例２は、ＤＲＩを生成するための準活性の触媒であった。
【０１１３】
不活性充填部材実施例１
不活性充填部材実施例１は、ポア形成剤を使用せず、充填部材は触媒材料の溶液に浸さなかったことを除いて、担体触媒実施例２に使用したのと同じ組成物及び方法から生成された。不活性充填部材実施例１は、表面構造がない平滑な外表面も有する。従って担体触媒３は、ＤＲＩを生成するための不活性充填部材として使用した。
【０１１４】
触媒床実施例１
担体触媒実施例１〜２及び不活性充填部材実施例１の一部は、触媒床実施例１を生成するために層内で組み合わせた。各層の特性は表１に提供されている。
【０１１５】
【表１Ｂ】
2021535835.tif 000004
【０１１６】
比較（comparative）担体触媒実施例１
比較担体触媒実施例１は、アルミナ系セラミック組成物から生成され、ペレット加工を使用して形成された。比較担体触媒実施例１は、図１ａに示されたような比較担体触媒１０２によるマクロ構造及び表面構造を有した。担体触媒実施例１は、ＤＲＩを生成するための高活性の触媒であった。
【０１１７】
比較担体触媒実施例２
比較担体触媒実施例２は、比較担体触媒実施例１と同じ方法を使用して同じ組成物から生成された。比較担体触媒実施例２は、図１ｂに示されたような比較担体触媒２０２によるマクロ構造及び表面構造を有した。担体触媒実施例２は、ＤＲＩを生成するための準活性の触媒であった。
【０１１８】
比較不活性充填部材実施例１
比較不活性充填部材実施例１は、不活性充填部材実施例１に触媒材料を染み込ませなかったことを除いて、比較担体触媒実施例１と同じ方法を使用して同じ組成物から生成された。不活性充填部材実施例１は、図１ｃに示されたような比較担体触媒３０２によるマクロ構造及び表面構造を有した。担体触媒実施例３は、ＤＲＩを生成するための不活性充填部材であった。
【０１１９】
比較触媒床実施例１
比較担体触媒実施例１〜２及び比較不活性充填部材実施例１の一部が、比較触媒床実施例２を生成するために層内で組み合わされた。各層の特性は表２に提供されている。
【０１２０】
【表２】
2021535835.tif 000005
【０１２１】
表１及び２の結果は表３に比較されている。
【０１２２】
【表３】
2021535835.tif 000006
【０１２３】
表３によって示されたように、本発明による担体触媒及び不活性充填部材を含有する充填触媒床は、圧力降下を下げ、多孔性を増加させ、著しく高い機械的一体性を合わせた非常に優れた幾何的表面積を提供する。
【０１２４】
担体実施例１
担体実施例１は、担体実施例１に触媒材料を染み込ませなかったことを除いて、担体触媒実施例１と同じ組成物及び方法から生成された。担体実施例１は、図２ａに示されたような担体４０２によるマクロ構造及び表面構造を有した。
【０１２５】
担体実施例２
担体実施例２は、担体実施例２に触媒材料を染み込ませなかったことを除いて、担体触媒実施例１と同じ組成物及び方法から生成された。担体実施例２は、図３に示されたような担体５０２によるマクロ構造及び表面構造を有した。
【０１２６】
比較担体実施例１
比較担体実施例１は、比較担体実施例１に触媒材料を染み込ませなかったことを除いて、担体触媒実施例１と同じ組成物及び方法から生成された。比較担体実施例１は、担体実施例１及び２と同じ球のマクロ構造を有したが、平滑な外面を有し、従って表面構造はなかった。
【０１２７】
表４は、担体実施例１及び２を比較担体実施例１と比較している。
【０１２８】
【表４】
2021535835.tif 000007
【０１２９】
上記のデータによって示されたように、本発明による担体及び担体触媒は、織り目加工していない担体と比べると、幾何的表面が著しく増えることを示す。その上、幾何的表面積の増加は、圧力降下の低減、側面破壊強度の向上、及びより高い多孔性と組み合わせて達成される。
【０１３０】
注意の対象は、本出願と関連した本明細書と同時に又は先立って出願され、本明細書と共に公開閲覧された、全ての書類及び文書、並びに参照によって本明細書に組み込まれたあらゆるこのような書類及び文書の内容である。
【０１３１】
本明細書（あらゆる添付の特許請求の範囲、要約、及び図面を含む）に開示された特徴の全て、及び／又はそのように開示されたあらゆる方法若しくは工程のステップの全ては、このような特徴及び／又はステップの少なくとも一部が相互に排他的である場合の組合せを除いて、あらゆる組合せで組み合わされてもよい。
【０１３２】
本明細書（あらゆる添付の特許請求の範囲、要約、及び図面を含む）に開示された各特徴は、別段の明記がない限り、同じ、同等、又は同様の目的を果たす代替の特徴と交換してもよい。従って別段の明記がない限り、開示された各特徴は、一般的な一連の同等又は同様の特徴の一例に過ぎない。
【０１３３】
本発明は、前述の実施形態の詳細に限定されない。本発明は、本明細書（あらゆる添付の特許請求の範囲、要約、及び図面を含む）に開示された特徴のあらゆる新規の１つ、若しくはあらゆる新規の組合せ、又はそのように開示されたあらゆる方法若しくは工程のステップのあらゆる新規の１つ、若しくはあらゆる新規の組合せに及ぶ。
【図１ａ】
2021535835.tif 000008
【図１ｂ】
2021535835.tif 000009
【図１ｃ】
2021535835.tif 000010
【図２ａ】
2021535835.tif 000011
【図２ｂ】
2021535835.tif 000012
【図３】
2021535835.tif 000013
【図４ａ】
2021535835.tif 000014
【図４ｂ】
2021535835.tif 000015
【図５】
2021535835.tif 000016
【図６】
2021535835.tif 000017
【図７ａ】
2021535835.tif 000018
【図７ｂ】
2021535835.tif 000019
【国際調査報告】
2021535835.tif 000020
2021535835.tif 000021